(57)【要約】【課題】本発明は、ＩＴＯ薄膜より低い比抵抗値を有するＩｎ２Ｏ３結晶とＩｎ２Ｏ３薄膜を提供し、それを用いて低比抵抗値のＩｎ２Ｏ３を含む材料を提供し、さらにその材料を用いた半導体装置とシステムを提供することを課題としている。【解決手段】Ｉｎ２Ｏ３結晶の高圧相の結晶構造である空間群Ｄ６３ｄ構造のＩｎ２Ｏ３結晶を含むことを特徴とするＩｎ２Ｏ３材料である。空間群Ｄ６３ｄ構造のＩｎ２Ｏ３結晶のＩｎサイトの一部にＩｎのイオン半径とほぼ同等もしくはより小さなイオン半径の原子を有し、酸素サイトもしくは酸素空孔サイトの一部に酸素のイオン半径とほぼ同等もしくはより大きなイオン半径の原子を有するＩｎ２Ｏ３材料である。【選択図】  なし【特許請求の範囲】
【請求項１】
Ｉｎ２Ｏ３結晶の高圧相の結晶構造である空間群Ｄ６３ｄ構造のＩｎ２Ｏ３結晶を含むことを特徴とするＩｎ２Ｏ３材料。
【請求項２】
空間群Ｄ６３ｄ構造のＩｎ２Ｏ３結晶が、空間群Ｄ６３ｄ構造のＩｎ２Ｏ３結晶のＩｎサイトの一部にＩｎのイオン半径とほぼ同等もしくはより小さなイオン半径の原子を有し、酸素サイトもしくは酸素空孔サイトの一部に酸素のイオン半径とほぼ同等もしくはより大きなイオン半径の原子を有することを特徴とする請求項１に記載のＩｎ２Ｏ３材料。
【請求項３】
空間群Ｄ６３ｄ構造のＩｎ２Ｏ３結晶が、空間群Ｄ６３ｄ構造のＩｎ２Ｏ３結晶のＩｎサイトの一部にＰｂ、Ｓｎ、Ｇｅ、Ｓｉ、Ｃ、Ｇａ、Ａｌ、Ｂ原子のうちから選ばれた１種類もしくは１種類以上の原子を有し、かつ、酸素サイトもしくは酸素空孔サイト一部にＳ、Ｓｅ、Ｔｅ、Ｆ、Ｃｌ、Ｂｒ，Ｉ原子のうちから選ばれた１種類もしくは１種類以上の原子を有することを特徴とする請求項１、２に記載のＩｎ２Ｏ３材料。
【請求項４】
Ｉｎ２Ｏ３結晶の高圧相の結晶構造である空間群Ｄ６３ｄ構造のＩｎ２Ｏ３結晶を含み、かつ常圧相の結晶構造である空間群Ｔ７ｈ構造もしくは明確な秩序を持たない構造の内１つ以上の構造のＩｎ２Ｏ３を含むことを特徴とするＩｎ２Ｏ３材料。
【請求項５】
請求項４のＩｎ２Ｏ３材料において、空間群Ｄ６３ｄ構造のＩｎ２Ｏ３結晶を含むＩｎ２Ｏ３薄膜層と空間群Ｔ７ｈ構造のＩｎ２Ｏ３結晶を含む薄膜層が多層構造に配されたことを特徴とするＩｎ２Ｏ３材料。
【請求項６】
請求項５のＩｎ２Ｏ３材料において、空間群Ｄ６３ｄ構造のＩｎ２Ｏ３結晶を含むＩｎ２Ｏ３薄膜層および空間群Ｔ７ｈ構造のＩｎ２Ｏ３結晶を含む薄膜層が変化した状態で層状に配された薄膜構造より成ることを特徴とするＩｎ２Ｏ３材料。
【請求項７】
請求項２および／又は３のＩｎ２Ｏ３材料の薄膜と常圧相の結晶構造である空間群Ｔ７ｈ構造のＩｎ２Ｏ３結晶を含むＩｎ２Ｏ３材料の薄膜が、多層構造に配されたことを特徴とするＩｎ２Ｏ３材料。
【請求項８】
請求項２および／又は３のＩｎ２Ｏ３材料の薄膜と常圧相の結晶構造である空間群Ｔ７ｈ構造のＩｎ２Ｏ３結晶を含むＩｎ２Ｏ３材料の薄膜が、それぞれが変化した状態で層状に配されたことを特徴とするＩｎ２Ｏ３材料。
【請求項９】
大気圧下のもとで請求項１〜８記載の構造からなる請求項１〜８記載のＩｎ２Ｏ３材料。
【請求項１０】
請求項１〜９のＩｎ２Ｏ３材料において、粒子サイズ１０ｎｍ以下のＩｎ２Ｏ３を含むことを特徴とするＩｎ２Ｏ３材料。
【請求項１１】
請求項１〜１０のＩｎ２Ｏ３材料において、Ｉｎ２Ｏ３材料内に不均一な機械的特性を持つことを特徴とするＩｎ２Ｏ３材料。
【請求項１２】
請求項１〜１１までの記載のＩｎ２Ｏ３材料のうち、少なくとも１つを構成要素とすることを特徴とする半導体装置。
【請求項１３】
請求項１２に記載の半導体装置の少なくとも１つを構成要素とすることを特徴とするシステム。
【発明の詳細な説明】
【０００１】
【発明の属する技術分野】
本発明は低比抵抗を持つ酸化物半導体、特に低比抵抗の酸化インジウム（以下Ｉｎ２Ｏ３と記載する）に関するものであり、常圧下では実現不可能と考えられてきたＩｎ２Ｏ３結晶の高圧相を常圧下で実現し、Ｉｎ２Ｏ３の更なる低比抵抗化を実現する技術に関するものである。
【０００２】
【従来の技術】
Ｉｎ２Ｏ３の結晶は、真性状態では３．７５ｅＶのバンドギャップエネルギーを持つ。完全結晶に近いＩｎ２Ｏ３結晶は、室温を含めて常温では、伝導体や価電子帯にキャリアを持たないために絶縁体的な挙動をする。しかし、Ｉｎ２Ｏ３結晶の酸素が抜けることで形成される真性欠陥の空孔（ＶＯ）や外因性欠陥の１つであるであるドーパントのスズ（以下Ｓｎと記載する。また他の元素についても元素記号で記載することもある）などがＩｎ２Ｏ３結晶に導入されると、Ｉｎ２Ｏ３結晶は、バンドギャップ内にドナー準位を持つようになり、比較的小さな比抵抗の酸化物半導体として振舞う。特に、ＳｎがドープされたＩｎ２Ｏ３結晶（Ｉｎｄｉｕｍ  Ｔｉｎ  Ｏｘｉｄｅ：ＩＴＯ結晶と記載する場合がある）は、低抵抗性と可視光高透過性を両立した特性を持つているために、広く応用に供されている。
【０００３】
Ｉｎ２Ｏ３結晶やＩＴＯ結晶は通常、微小なＩｎ２Ｏ３結晶やＩＴＯ結晶の多結晶が薄膜状集合体を形成して成る多結晶薄膜として利用される。特にＩｎ２Ｏ３薄膜にＳｎをドープして作製されるＩＴＯ薄膜は、数百ｎｍの膜厚で数Ω／□以下のシート抵抗値と９０％以上の可視光透過率を持ち、低抵抗性と可視光高透過性を具備した薄膜特性を活かして、透明導電膜材料として多用されている。これまでのＩＴＯ薄膜の最大の用途は、液晶素子や太陽電池などの透明電極材料としての用途である。液晶素子や太陽電池などの技術的な進歩に伴い、ＩＴＯ薄膜の低抵抗性と可視光高透過性において、更に高い水準の特性が必要とされている。現在までにＩＴＯ薄膜で得られた最も低い比抵抗値は、１．０×１０−４〜１．３×１０−４Ω・ｃｍであるが、製造的に安定したプロセスでこの低い比抵抗値のＩＴＯ薄膜を供給する事は難しい。ＳＴＮ（Ｓｕｐｅｒ  Ｔｗｉｓｔｅｄ  Ｎｅｍａｔｉｃ）による単純マトリックス液晶素子などでより高品位の画面を得るためには、１．０×１０−４Ω・ｃｍ前後の低比抵抗値が必要である。また近年、カラー液晶用の透明電極構造のように、有機物フイルム上に低抵抗透明導電膜を形成しなければならない構造が採用されているために、透明電極形成時の温度を現状の４００℃より低い温度、望ましくは２５０℃程度に下げる必要性が指摘されている。
【０００４】
Ｉｎ２Ｏ３薄膜の比抵抗値を下げる研究は長年なされてきた。特に、Ｉｎ２Ｏ３薄膜の比抵抗値を下げるための最適なドーパントを探索する試みは数多くなされてきた。その中で、実験条件の不安定性、即ち試料の特性の不確定性を可能な限り排除するためにＩｎ２Ｏ３結晶を用いて、最も系統的にかつ包括的になされた先駆的な研究は、Ｙ．Ｋａｎａｉによるものである。その成果は、Ｙ．ＫａｎａｉがＪｐｎ．Ｊ．Ａｐｐｌ．Ｐｈｙｓ．  ２３，１２７，（１９８４）に発表した論文、「Ｅｌｅｃｔｒｏｎｉｃ  Ｐｒｏｐｅｒｔｉｅｓ  ｏｆ  Ｉｎ２Ｏ３  Ｓｉｎｇｌｅ  Ｃｒｙｓｔａｌｓ  Ｄｏｐｅｄ  ｗｉｔｈ  Ｍｅｔａｌｌｉｃ  Ｄｏｎｏｒ  Ｉｍｐｕｒｉｔｙ」に示されている。この論文においてＹ．Ｋａｎａｉは、Ｉｎ２Ｏ３結晶へのドーパントとして、Ｓｎをはじめ、Ｈｆ、Ｚｒ、Ｔａ、Ｔｉ、Ｎｂ、Ｗ、Ｇｅなどをドープしたが、Ｓｎが示す比抵抗値より低い比抵抗値を示すドーパントはなかったことが報告されている。
【０００５】
Ｙ．Ｋａｎａｉは、Ｉｎ２Ｏ３結晶の比抵抗値を下げるためのドーパントとして金属不純物を探索したが、一方、Ｙ．Ｓｈｉｇｅｓａｔｏらは、ドーパントとして金属不純物ではなくフッ素を用いる研究、「Ｓｔｕｄｙ  ｏｎ  Ｆｌｕｏｒｉｎｅ−Ｄｏｐｅｄ  Ｉｎｄｉｕｍ  Ｏｘｉｄｅ  Ｆｉｌｍｓ  Ｄｅｐｏｓｉｔｅｄ  ｂｙ  ＲＦ  Ｍａｇｎｅｔｒｏｎ  Ｓｐｕｔｔｅｒｉｎｇ」を、Ｊｐｎ．Ｊ．Ａｐｐｌ．Ｐｈｙｓ．３９，６４２２（２０００）に発表している。Ｙ．Ｓｈｉｇｅｓａｔｏらはこの論文において、フッ素（Ｆ）はフッ素イオンとしてＩｎ２Ｏ３結晶の酸素の置換位置に入り、１価のドナーとして２．９×１０２０ｃｍ−３のキャリアを生成するが、Ｆに起因する比抵抗値は高々１．０×１０−３Ωｃｍの程度であり、Ｓｎによる比抵抗値を下回らないことが報告されている。
【０００６】
Ｉｎ２Ｏ３薄膜の比抵抗値を下げるためのドーパントの探索は、これまでにＳｎ以外のドーパントとして、Ｈｆ、Ｚｒ、Ｔａ、Ｔｉ、Ｎｂ、Ｗ、Ｇｅ、Ｆ、Ｃｌに加えて、Ｔｅ、Ｍｏ、Ｓｂ、Ａｕ、Ｐｔを用いておこなわれ、また、現在も多くの研究者によって、探索が試みられている。しかし、現在までにＩＴＯ薄膜より低抵抗のＩｎ２Ｏ３薄膜の存在は報告をされておらず、Ｓｎを超えるドーパントは報告されていない。
【０００７】
Ｉｎ２Ｏ３薄膜の低比抵抗化の試みは、低比抵抗化に最適なドーパントの探索のほかに、キャリア移動度を低下させるイオン化不純物散乱中心や中性不純物散乱中心を減少させる方法およびキャリア密度を減少させる結晶欠陥を除去する方法などによる試みがなされているが、画期的な成果は得られていない。
【０００８】
【非特許文献１】
Ｙ．Ｋａｎａｉ：Ｊｐｎ．Ｊ．Ａｐｐｌ．Ｐｈｙｓ．２３，１２７，（１９８４），”Ｅｌｅｃｔｒｏｎｉｃ  Ｐｒｏｐｅｒｔｉｅｓ
ｏｆ  Ｉｎ２Ｏ３    Ｓｉｎｇｌｅ  Ｃｒｙｓｔａｌｓ  Ｄｏｐｅｄ  ｗｉｔｈ  Ｍｅｔａｌｌｉｃ  Ｄｏｎｏｒ  Ｉｍｐｕｒｉｔｙ”．
【非特許文献２】
Ｙ．Ｓｈｉｇｅｓａｔｏ  ｅｔ  ａｌ：Ｊｐｎ．Ｊ．Ａｐｐｌ．Ｐｈｙｓ．３９，６４２２（２０００），”Ｓｔｕｄｙ  ｏｎ
Ｆｌｕｏｒｉｎｅ−Ｄｏｐｅｄ  Ｉｎｄｉｕｍ  Ｏｘｉｄｅ  Ｆｉｌｍｓ  Ｄｅｐｏｓｉｔｅｄ  ｂｙ  ＲＦ  Ｍａｇｎｅｔｒｏｎ
Ｓｐｕｔｔｅｒｉｎｇ”．
【０００９】
【発明が解決しようとする課題】
本発明は、ＩＴＯ薄膜より低い比抵抗値を有するＩｎ２Ｏ３結晶とＩｎ２Ｏ３薄膜を提供し、それを用いて低比抵抗値のＩｎ２Ｏ３を含む材料を提供し、さらにその材料を用いた半導体装置とシステムを提供することを課題としている。
【００１０】
【課題を解決するための手段】
Ｉｎ２Ｏ３結晶は常圧相の立方晶系と高圧相の六方晶系の２種類の結晶構造を持つが、本発明は、Ｉｎ２Ｏ３結晶の高圧相の結晶構造である空間群Ｄ６３ｄ構造のＩｎ２Ｏ３結晶を含むことを特徴とするＩｎ２Ｏ３材料である。
【００１１】
Ｉｎ２Ｏ３結晶に関する結晶構造データを表１に示す。
表１．Ｉｎ２Ｏ３結晶に関する結晶構造データ
【表１】
2004299963.tif 000002
【００１２】
Ｉｎ２Ｏ３結晶の高圧相Ｄ６３ｄ（Ｒ３ｃ）の実現は通常、６５ｋｂａｒ以上の高圧と８００℃〜１５００℃の高温が必要と考えられ、標準的な薄膜製作条件、特に常圧下での製作は困難と考えられてきた。
Ｉｎ２Ｏ３結晶の高圧相Ｄ６３ｄ（Ｒ３ｃ）の密度は７．３１ｇ／ｃｍ３であり、常圧相Ｔ７ｈ（Ｉａ３）の密度７．１２ｇ／ｃｍ３に比べて、約３％も大きい。本発明はこの密度の違いから想起して得られた技術的思想の創作である。即ち、同じ組成の材料における約３％の密度の違いは、本発明者らにより大きなキャリア移動度を持つ材料を想起させ、より低い比抵抗値を持つＩｎ２Ｏ３結晶を想起させる。前記課題を解決するため、本発明者らは、低比抵抗値を持つ新しい形態のＩｎ２Ｏ３薄膜を発明するに到った。即ち、本発明は、いかなる圧力の成膜条件や使用環境においても、Ｉｎ２Ｏ３結晶の高圧相の結晶構造である空間群Ｄ６３ｄ構造を含むことを特徴とするＩｎ２Ｏ３材料である。
【００１３】
好ましい態様は、Ｉｎ２Ｏ３結晶の粒子サイズが１０ｎｍ以下であるＩｎ２Ｏ３結晶粒子から成ることを特徴とする上記のＩｎ２Ｏ３材料である。また、場所的に不均一な機械的特性を持つＩｎ２Ｏ３薄膜、もしくは機械的特性の異なるＩｎ２Ｏ３薄膜より成る層状構造のＩｎ２Ｏ３薄膜より成ることを特徴とする上記のＩｎ２Ｏ３材料が好ましい態様である。
また、本発明は上記のＩｎ２Ｏ３材料のうち少なくとも１つを構成要素とすることを特徴とする半導体装置、およびその半導体装置の少なくとも１つを構成要素とすることを特徴とするシステムである。
【００１４】
【発明の実施の形態】
常圧相のＩｎ２Ｏ３結晶は、空間群Ｔ７ｈ（Ｉａ３）を持つビックスバイト構造で立方晶系に属する。ビックスバイト構造は蛍石（ＣａＦ２）型結晶構造（Ｆｍ３ｍ、ｆｌｕｏｒｉｔｅ）ＭＸ２の陰イオンＸのうち、４個に１個の陰イオンが抜けた構造で、化学量論比がＭ２Ｘ３の構造になったものである。常圧相のＩｎ２Ｏ３結晶を還元することで陰イオン即ち酸素（以下Ｏとも記載する）イオンのサイトに空孔を導入すると、Ｉｎ２Ｏ３結晶の組成が化学量論比Ｍ２Ｘ３からずれ、結晶が歪む。酸素空孔を更に多量に導入すると常圧相の結晶構造が崩れる。一方、ＯイオンサイトにＯ原子のイオン半径とほぼ同等もしくはより大きなイオン半径を持つ異種の陰イオンを導入することによって、常圧相のＩｎ２Ｏ３結晶は歪むが崩れることはなく、異種陰イオンの近傍のＩｎ２Ｏ３結晶は局所的に六方晶系の対称性を持つようになる。さらに加えて陽イオンサイト、即ちＩｎイオンサイトにＩｎのイオン半径とほぼ同等もしくはより小さなイオン半径の陽イオンを導入ことによって、大気圧下で常圧相のＩｎ２Ｏ３結晶を高圧相のＩｎ２Ｏ３結晶に変えることが出来、容易に高圧相のＩｎ２Ｏ３結晶を得ることが出来る。表２に、ＯイオンおよびＩｎイオンとその近傍のイオンのイオン半径を示す。
【００１５】
表２．原子のイオン半径
【表２】
2004299963.tif 000003
【００１６】
更に、具体的には、ＩｎサイトにＩｎのイオン半径より小さなイオン半径のＳｎ原子を用い、ＯサイトにＯ原子のイオン半径より大きなイオン半径の塩素（Ｃｌ）原子を用いることによって、Ｉｎ２Ｏ３結晶の高圧相の結晶構造である空間群Ｄ６３ｄ構造を含むＩｎ２Ｏ３薄膜材料を作製することが出来る。
【００１７】
本発明のＩｎ２Ｏ３材料は、例えば液相スプレー・ハイドロシス法で作製される。液相スプレー・ハイドロシス法は操作が簡便であり、かつ高品質なＩｎ２Ｏ３薄膜材料が得られる。具体的には図１に示す装置を用い、適切な成膜条件下で操作することによって、Ｉｎ２Ｏ３結晶の高圧相の結晶構造である空間群Ｄ６３ｄ構造を含むＩｎ２Ｏ３薄膜材料を作製することが出来る。例えば原料としては金属塩化物を用い、メタノールもしくはメタノール水溶液に金属塩化物を溶解する。例えば、濃度が１．０モル／ｌ以下のＳｎＣｌ４とＩｎＣｌ３の溶液を用いる。ＳｎＣｌ４とＩｎＣｌ３の原料比は２５：１０００を中心に変化させ、最適な値を用いた。キャリアガスとして窒素（Ｎ２）ガスを用いた。試料を設置する基板はボロシリケートガラスである。成膜時の試料温度は２００℃から５００℃の間の適切な温度である。成膜時の試料温度は必ずしも一定温度に保持することが重要ではなく、必要に応じて温度を周期的に変化させることも重要である。
【００１８】
図１において、０１０はキャリアガスであるＮ２ガスの流量を制御するための窒素フローメータと減圧器であり、０２０はキャリアガスであるＮ２ガス源、０３０は原料水溶液であるＳｎＣｌ４とＩｎＣｌ３の溶液のフローメータとフイルター、０４０は原料アルコール水溶液であるＳｎＣｌ４とＩｎＣｌ３の溶液、０５０は原料アルコール水溶液とキャリアＮ２ガスを試料基板に吹き付けて試料を作製するためのスプレーノッズル、０６０は試料温度を制御するための熱電対、０７０は試料温度を記録するための記録計、０８０は試料温度を制御するための温度コントローラ、０９０はヒーター温度を記録するための記録計、１００は気化した原料やキャリアガスを室外に排気するための風洞カバー、１１０は試料ホルダー１２０の上に作製された所望の試料、１２０はこの上に試料を作製するための試料ホルダー、１３０は試料温度を制御するための温度コントロール装置である。
【００１９】
上記の装置と条件を用いて得られるＩｎ２Ｏ３結晶よりなる薄膜のＳｎ／Ｉｎ比は、例えば０．０２６〜０．０３７である。また、Ｉｎ２Ｏ３薄膜の成膜時の試料温度を適切に制御することによって、試料に取り込まれる塩素（Ｃｌ）原子の量を制御でき、比較的高温で成長させた常圧相のＩｎ２Ｏ３薄膜にはＣｌは殆ど取り込まれていなかった。一方、比較的低温で成長させた高圧相のＩｎ２Ｏ３薄膜にはＣｌが取り込まれており、Ｉｎ２Ｏ３結晶よりなる薄膜中のＣｌ／Ｉｎ比は、例えば０．００５〜０．０２４である。
【００２０】
本発明の技術によって得た高圧相のＩｎ２Ｏ３結晶よりなる薄膜の電気特性を常圧相のＩｎ２Ｏ３結晶よりなる薄膜の電気特性と比較すると、移動度は常圧相の移動度のより大きくなり、比抵抗値を下げることができる。
【００２１】
本発明は比較的簡便で安価な液相スプレー・ハイドロシス法を用いて、Ｉｎ２Ｏ３結晶の高圧相の結晶構造である空間群Ｄ６３ｄ構造を含むＩｎ２Ｏ３薄膜材料を作製し、通常用いられている常圧相のＩｎ２Ｏ３薄膜材料より低抵抗な薄膜材料を容易に得ることが出来るために、大面積で安価な低抵抗薄膜材料の製造に有効である。
【００２２】
また、本発明においては、常圧相のＩｎ２Ｏ３薄膜と高圧相のＩｎ２Ｏ３薄膜の作り分けは、成膜時の試料温度の制御によって可能であるために、常圧相のＩｎ２Ｏ３薄膜と高圧相のＩｎ２Ｏ３薄膜を交互に層状に成膜することによって、種々の形態の層状薄膜構造のＩｎ２Ｏ３薄膜の製造が容易に可能になるのも本発明の長所である。
【００２３】
本発明において、成膜されたＩｎ２Ｏ３薄膜の物理的・電気的特性の制御は、成膜時の試料温度、原料アルコール水溶液の組成濃度、スプレー量、ノズルから試料ホールダまでの距離などである。試料温度を比較的低温、具体的には３００℃から４００℃に設定すれば、Ｃｌ原子がＩｎ２Ｏ３薄膜に取り込まれ易くなり、高圧相の実現が容易になる。また、試料温度を比較的低温度たとえば３５０℃と、高い温度たとえば４５０℃の間を周期的に変化させることによって、高圧相と常圧相のＩｎ２Ｏ３薄膜を交互に多層構造として成膜が可能である。試料温度の変化速度を大きくすることによって、成膜されたＩｎ２Ｏ３薄膜の物理的・電気的特性が階段状に変化する多層構造薄膜が成膜できるし、また、試料温度の変化速度を小さくすることによって、成膜されたＩｎ２Ｏ３薄膜の物理的・電気的特性を連続的に変化させた層状のＩｎ２Ｏ３薄膜の成膜が可能である。
【００２４】
同様な層状および多層構造のＩｎ２Ｏ３薄膜は、Ｓｎ原子とＣｌ原子の濃度を制御することによっても可能である。試料温度を比較的低いたとえば３００℃から４００℃に設定し、キャリアガスの流量を一定に保ち、ＳｎＣｌ４とＩｎＣｌ４の濃度を０．１から１．０モル／ｌの間を変化させることによって実現できる。
【００２５】
Ｉｎ２Ｏ３薄膜を構成する多結晶Ｉｎ２Ｏ３の粒子サイズ（平均的粒子径）は、Ｓｎ原子とＣｌ原子の濃度を制御することによって可能である。Ｃｌ原子は、Ｉｎ２Ｏ３粒子の周囲に存在する未結合電子と結合し、Ｉｎ２Ｏ３粒子の成長を止める作用を持っている。Ｉｎ２Ｏ３薄膜に存在するＣｌ濃度を制御することによって、Ｉｎ２Ｏ３粒子の周囲に存在する未結合電子とＣｌ原子が結合する確率を制御することが可能であり、Ｉｎ２Ｏ３粒子のサイズを制御することが可能である。具体的には、試料温度を制御することによってＩｎ２Ｏ３粒子のサイズを制御する。キャリアガスの流量を一定に保ち、ＳｎＣｌ４とＩｎＣｌ４の濃度を０．１〜１．０モル／ｌの間を変化させ、試料温度を比較的低い温度たとえば２５０℃〜３００℃に設定することによって、Ｉｎ２Ｏ３粒子のサイズが１０ｎｍ以下のＩｎ２Ｏ３粒子よりなるＩｎ２Ｏ３薄膜を実現できる。この粒子サイズ以下のＩｎ２Ｏ３結晶においては、高圧相の実現はさらに容易になり、製造的に安定したプロセスを確立できる。尚、多結晶Ｉｎ２Ｏ３の粒子サイズ（平均的粒子径）は、薄膜の透過型電子顕微鏡による直接観察によって得られた多数の多結晶Ｉｎ２Ｏ３の粒子像の大きさ（直径）の平均値である。
【００２６】
Ｉｎ２Ｏ３薄膜は成膜条件によっては、場所的に物理的・電気的特性が一様でない薄膜になる。成膜条件を制御することによって、常圧相と高圧相が混在したＩｎ２Ｏ３薄膜を形成することができる。具体的には、常圧相の記述の成膜条件と高圧相の記述の成膜条件の境界領域辺りの条件を用いることによって、常圧相と高圧相が混在したＩｎ２Ｏ３薄膜の形成が可能である。また、成膜速度を上げることによって、さらに非晶質も混在したＩｎ２Ｏ３薄膜の形成が可能である。
【００２７】
上述の場所的に不均一な物理的特性を持つＩｎ２Ｏ３薄膜は、場所的に不均一な機械的特性や熱的特性を持つＩｎ２Ｏ３薄膜である。また、Ｉｎ２Ｏ３薄膜の成膜過程や成膜後のＩｎ２Ｏ３薄膜を用いた素子製造過程でＩｎ２Ｏ３薄膜が蒙る熱サイクルにおいて、場所的に不均一な物理的特性や熱的特性に起因して、特に場所的に不均一な熱膨張係数に起因して、Ｉｎ２Ｏ３薄膜内に熱応力が発生する。この熱応力は高圧相の形成を容易にする。
【００２８】
液晶素子や太陽電池などの技術的な進歩に伴い、ＩＴＯ薄膜の低抵抗性と可視光高透過性は、更に高い水準の特性が必要とされている。現在までにＩＴＯ薄膜で得られた最も低い比抵抗値は、１．０×１０−４〜１．３×１０−４Ω・ｃｍであるが、製造的に安定したプロセスによってこの低い比抵抗値を持つＩＴＯ膜を供給する事は困難が伴う。ＳＴＮ（Ｓｕｐｅｒ  Ｔｗｉｓｔｅｄ  Ｎｅｍａｔｉｃ）による単純マトリックス液晶素子などでは、より高品位の画面を得るためには、１．０×１０−４Ω・ｃｍ前後の低比抵抗値の材料が必要である。また近年、カラー液晶用の透明電極構造のように、有機物フイルム上に低抵抗透明導電膜を形成しなければならない構造が採用されているために、透明電極形成時の温度を現状の４００℃より低い温度、望ましくは２５０℃程度に下げる必要性が指摘されている。本発明によるＩｎ２Ｏ３結晶の高圧相の結晶構造である空間群Ｄ６３ｄ構造を含むＩｎ２Ｏ３材料を用いることによって、上記の高性能な半導体素子を製造することが可能である。また、この半導体装置を用いて、高性能なシステムを製造することが可能である。
【００２９】
【実施例】
以下に実施例を用いて、本発明を更に具体的に説明する。
（実施例１）
図１に示す装置を用い、ＳｎＣｌ４とＩｎＣｌ３のアルコール水溶液濃度が０．７モル／ｌ、ＳｎＣｌ４とＩｎＣｌ３の原料比は２５：１０００、キャリアガスとして窒素（Ｎ２）ガス、基板はボロシリケートガラス、成膜時の試料温度は３００℃、の条件でＩｎ２Ｏ３薄膜を得た。
上記の装置と条件を用いて得られたＩｎ２Ｏ３結晶よりなる薄膜のＳｎ／Ｉｎ比は、０．０３１であった。Ｃｌ／Ｉｎ比は０．０１９であった。
【００３０】
本発明の技術によって得た高圧相のＩｎ２Ｏ３結晶よりなる薄膜の電気特性を常圧相のＩｎ２Ｏ３結晶よりなる薄膜の電気特性と比較して得た結果は、移動度は常圧相の移動度の約１．２９倍であり、キャリア濃度は０．９１倍であり、比抵抗値は約０．８６倍であった。これらの結果のまとめを表３に示す。
【００３１】
表３．常圧相と高圧相のＩｎ２Ｏ３結晶の電気特性
【表３】
2004299963.tif 000004
【００３２】
（比較例１）
成膜条件のうち、成膜温度を平均８０℃高くする以外は、実施例１と同様にしてＩｎ２Ｏ３薄膜を得た。得られたＩｎ２Ｏ３薄膜の構造および特性を表３に示す。
【００３３】
（実施例２）
本発明において、Ｉｎ２Ｏ３結晶の高圧相の結晶構造である空間群Ｄ６３ｄ構造を含むＩｎ２Ｏ３薄膜材料の成膜が可能となる条件は、陽イオンサイト即ちＩｎサイトに生じる引っ張り応力と陰イオンサイト即ちＯサイトに生じる圧縮応力の協調による合成応力により、常圧相の結晶構造が不安定になり、高圧相に相転移を起こすことであることが、研究の結果明らかになった。ここで、引っ張り応力はＩｎ原子に代わり、Ｉｎより小さなイオン半径のイオンが置換されることによって、陽イオンサイトの近傍に生じる応力のことであり、圧縮応力はＯイオンに代わり、Ｏより大きなイオン半径のイオンが置換されることによって、陰イオンサイトの近傍に生じる応力のことである。この結果と考察にもとづき、ドーパントとしてＳｎとフッ素（Ｆ）をドープした研究を行った。
すなわち原料としてＳｎＣｌ４とＩｎＦ３のアルコール水溶液を用いた以外は実施例１と同じ成膜法と成膜条件でＩｎ２Ｏ３薄膜を得た。
その結果、実施例１のＳｎとＣｌをドープした場合と同様に、高圧相のＩｎ２Ｏ３薄膜が得られた。
【００３４】
このようにして、本実施例においてＩｎ２Ｏ３結晶の高圧相の実現のためのメカニズムの正しさが証明された。従って、さらにＩｎサイトにＰｂ、Ｇｅ、Ｓｉ、Ｃ、Ｇａ、Ａｌ、Ｂ、原子を導入し、かつ酸素（Ｏ）もしくは酸素空孔サイトにＳ、Ｓｅ、Ｔｅ、もしくはＢｒ、Ｉ原子を導入しても、同様な効果が得られることは明白である。
【００３５】
【発明の効果】
本発明は、大気圧下では得られないＩｎ２Ｏ３結晶の高圧相の結晶構造である空間群Ｄ６３ｄ構造を含むＩｎ２Ｏ３材料を大気圧下で作製する技術を提供する。この技術を使用すれば、通常用いられている常圧相のＩｎ２Ｏ３薄膜材料より低抵抗な薄膜材料を容易に得ることが出来る。また、本発明では、比較的簡便で安価な液相スプレー・ハイドロシス法を用いて、Ｉｎ２Ｏ３結晶の高圧相の結晶構造を持つＩｎ２Ｏ３薄膜材料を作製するので、大面積で安価な低抵抗薄膜材料の製造に有効である。
また、本発明においては、常圧相のＩｎ２Ｏ３薄膜と高圧相のＩｎ２Ｏ３薄膜の作り分けは、成膜時の試料温度の制御によって可能であるために、常圧相のＩｎ２Ｏ３薄膜と高圧相のＩｎ２Ｏ３薄膜を交互に層状に成膜することによって、種々の物理的特性を持つ層状薄膜構造のＩｎ２Ｏ３薄膜の製造が容易に可能になるのも本発明の長所である。
【図面の簡単な説明】
【図１】Ｉｎ２Ｏ３薄膜の製造装置の概略を示した図である。
【符号の説明】
０１０：  窒素フローメータと減圧器
０２０：  窒素ガス源
０３０：  原料フローメータとフイルター
０４０：  原料アルコール溶液
０５０：  スプレーノッズル
０６０：  熱電対
０７０：  試料温度記録計
０８０：  温度コントローラ
０９０：  ヒーター温度記録計
１００：  風洞カバー
１１０：  試料
【図１】
2004299963.tif 000005